(57)【要約】【課題】  ミクロンオーダの微細なパターンを正確に形成し、耐黄変性、耐擦性に優れ、かつ高い光反射率を有する白色層を転写形成することが可能な白色転写シートを実現すること。【解決手段】  本発明は、基材シート１２上に白色転写層１４を配置してなる白色転写シート１０である。ここで、白色転写層１４としては、アクリル樹脂からなるバインダーと、バインダーに対し体積比で１倍以上２倍以下の白色顔料とを混合して白インキを調製し、バインダーに対して添加剤を重量比5％以下添加し、厚みが５×１０-６ｍ以上１０×１０-６ｍ以下となるように形成する。【選択図】図１
2007290300.tif 000002
【特許請求の範囲】
【請求項１】
基材シート上に白色転写層を配置してなる白色転写シートであって、アクリル樹脂からなるバインダーと、前記バインダーに対して体積比で１倍以上２倍以下の白色顔料とを混合して白インキを調製し、前記バインダーに対して添加剤を重量比5％以下添加し、厚みが５×１０-６ｍ以上１０×１０-６ｍ以下となるように前記白色転写層を形成した白色転写シート。
【請求項２】
前記白色顔料が二酸化チタンであり、前記白色顔料が前記バインダーに対して体積比で1〜1.8倍の量で使用され、かつ前記添加剤が前記バインダーに対して重量比1〜3％添加されている請求項１に記載の白色転写シート。
【請求項３】
請求項１または２に記載の白色転写シートによって転写されてなる白色層を備えた光学シート。
【発明の詳細な説明】
【技術分野】
【０００１】
本発明は、光学製品に使用できるように、高反射率でかつミクロン（μｍ＝１０-６ｍ）オーダーでの微細なパターンを持つ白色層を転写形成することが可能な白色転写シート、およびそれによって転写されてなる白色層を備えた光学シートに関する。
【背景技術】
【０００２】
従来、白色層を転写形成することが可能な白色転写シートとしては、特許文献１乃至２に示すように、例えば修正テープがある。これは、ペンやインキで書いた箇所を修正するために白いテープを貼り付ける技術に適用されている。
【０００３】
一般的な転写シートの技術は、光学製品における光学作用面の転写形成にも適用されている。光学作用面は、回折や反射といった所望の光学作用を引き起こすためのミクロン（μｍ＝１０-６ｍ）オーダーの微細なパターンを正確に形成でき、かつ光の吸収が少なく、更に高い光反射率を有することが望まれる。光の吸収が少ないという観点からは、光学作用面は、高い反射率の白色であるものに限られる。また、高い光反射率を実現するという観点からは、光学作用面は、より厚い方（好適には５ミクロン以上）が好ましい。さらに光学用途に使用されるという観点からは耐黄変性が高いこと、そして微細なパターンを維持するために耐擦性があることが好ましい。
【特許文献１】特許第３２７４１９８号公報
【特許文献２】実開平５-６５５５９号公報
【発明の開示】
【発明が解決しようとする課題】
【０００４】
白色で高反射率を有する光学作用面をミクロン（μｍ＝１０-６ｍ）オーダーで微細に転写するためには、白色転写シートの顔料と樹脂の混合比が一定で白色層を厚くするか膜厚が一定で顔料の樹脂に対する含有割合を増加させる必要がある。しかしながら、白色転写シートは、白色層の厚みが厚くなるほど、また顔料の樹脂に対する含有割合を増加させるほど切れ性が低下し、微細なパターンを転写することがより困難になる。また光学用途で使用される白色転写シートは高度に設計された微細なパターンを形成するために膜の強度である耐擦性や光学特性の一部である耐黄変性を両立させることは困難になる。したがって、従来技術では、ミクロンオーダーの微細なパターンを正確に形成し、かつ厚みが５ミクロン以上ある白色層を転写形成することはできない。このため、従来技術による光学製品では、その白色層における光学性能、光反射率、パターン形成能の何れかを犠牲とせざるを得ず、優れた光学性能、光反射率、パターン形成能の全てを併せ持った白色層を備えているものは無いという問題がある。
【０００５】
本発明はこのような事情に鑑みてなされたものであり、ミクロンオーダーの微細なパターンを正確に形成し、耐黄変性、耐擦性に優れ、高い光反射率を有する白色層を転写形成することが可能な白色転写シート、およびそれによって転写されてなる白色層を備えた光学シートを提供することを目的とする。
【課題を解決するための手段】
【０００６】
上記の目的を達成するために、本発明では、以下のような手段を講じる。
【０００７】
すなわち、請求項１に記載の発明は、基材シート上に白色転写層を配置してなる白色転写シートであって、アクリル樹脂からなるバインダーと、前記バインダーに対して体積比で１倍以上２倍以下の白色顔料とを混合して白インキを調製し、前記バインダーに対して添加剤を重量比5％以下添加し、厚みが５×１０-６ｍ以上１０×１０-６ｍ以下となるように前記白色転写層を形成した白色転写シートである。
請求項２に記載の発明は、前記白色顔料が二酸化チタンであり、前記白色顔料が前記バインダーに対して体積比で1〜1.8倍の量で使用され、かつ前記添加剤が前記バインダーに対して重量比1〜3％添加されている請求項１に記載の白色転写シートである。
請求項３に記載の発明は、請求項１または２に記載の白色転写シートによって転写されてなる白色層を備えた光学シートである。
【発明の効果】
【０００８】
本発明によれば、ミクロンオーダーの微細なパターンを正確に形成し、耐黄変性、耐擦性に優れ、かつ高い光反射率を有する白色層を転写形成することが可能な白色転写シート、およびそれによって転写されてなる白色層を備えた光学シートを実現することができる。
【発明を実施するための最良の形態】
【０００９】
以下に、本発明を実施するための最良の形態について図面を参照しながら説明する。
【００１０】
図１は、本発明の実施の形態に係る白色転写シートの一例を示す断面図である。
【００１１】
すなわち、同実施の形態に係る白色転写シート１０は、基材シート１２上に白色転写層１４を配置してなる。基材シート１２の素材としては、当該技術分野で良く知られているＰＰ（ポリプロピレン）、ＰＥＴ（ポリエチレンテレフタレート）、ＰＥ（ポリエステル）、及びＴＡＣ（トリアセチルセルロース）等を用いることができる。
【００１２】
一方、白色転写層１４としては、アクリル樹脂からなるバインダーと、このバインダーに対して体積比で１倍以上２倍以下の白色顔料とを混合する。白色顔料としては、当該技術分野で良く知られている二酸化チタン、硫酸バリウム、及び酸化マグネシウム等を用いる。
【００１３】
バインダーと白色顔料とをこのような混合比で混合することによって、厚みが５×１０-６ｍ以上となるような白色転写層１４を形成できるようになる。
【００１４】
更に形成された白色転写層１４に、分散剤やワックス等の添加剤を添加し、基材シート１２と白色転写層１４の密着性の向上や白色転写層１４の強度の安定化を図る。
【実施例】
【００１５】
次に、以上のように構成した同実施の形態に係る白色転写シートの作用について表１を用いて説明する。
【００１６】
表１のケース５に示すように、ＰＰを基材シート１２とし、アクリル樹脂からなるバインダーと、このバインダーに対して体積比で１倍の二酸化チタンからなる白色顔料とを混合し、更に前記バインダーに対して添加剤（ウレタン変性共重合ポリエステル樹脂：東洋紡社製商品名バイロンＵＲ−３２００）を重量比率２％添加し、膜厚が８×１０-６ｍの白色転写層１４を形成した。
【００１７】
このような白色転写シート１０を用いて白色層を転写形成したところ、波長５４５ｎｍにおける全光線反射率が９０％という極めて高い反射率を実現することができた。しかも、この白色層には、ピッチが２００×１０-６ｍ（２００ミクロン）、幅が１００×１０-６ｍ（１００ミクロン）といったミクロンオーダーでの微細なストライプ状パターンを正確に形成することができた。
【００１８】
更に、白色転写層１４として、アクリル樹脂からなるバインダーと、このバインダーに対して体積比で１倍以上２倍以下の白色顔料とを混合し、更にバインダーに対して添加剤（ウレタン変性共重合ポリエステル樹脂：東洋紡社製商品名バイロンＵＲ−３２００）を重量比5％以下添加した条件に合致する表１に示すケース２、８、９の場合もまた、厚みが５×１０-６ｍ以上の白色転写層１４をそれぞれ形成することができ、更には、それぞれの白色転写シート１０を用いて同様に白色層を転写形成したところ、波長５４５ｎｍにおける全光線反射率がいずれも８０％を超える極めて高い反射率を実現することができた。そして、この白色層にもまた、ピッチが２００×１０-６ｍ（２００ミクロン）、幅が１００×１０-６ｍ（１００ミクロン）といったミクロンオーダーでの微細なストライプ状パターンを正確に形成することができた。
【００１９】
なお、表１に示すケース１，３，６，７，１０の条件で形成した白色転写層１４を備えた白色転写シート１０を用いて、白色層を転写形成しても、ミクロンオーダーの微細なパターンを正確に形成することはできなかった。ケース１は、アクリル樹脂からなるバインダーであるものの、バインダーに対する白色顔料の体積比が１倍よりも小さい。また、ケース３は、逆に２倍よりも大きい。ケース１０は、バインダーに対する白色顔料の体積比が１倍であるものの、添加剤（ウレタン変性共重合ポリエステル樹脂：東洋紡社製商品名バイロンＵＲ−３２００）の添加量が重量割合で５％を超えている。ケース７は、添加剤（ウレタン変性共重合ポリエステル樹脂：東洋紡社製商品名バイロンＵＲ−３２００）を使用していない。
【００２０】
また、表１に示すケース４の条件で形成した白色転写層１４を備えた白色転写シート１０は、白色層を転写形成し、ミクロンオーダーの微細なパターンを正確に形成することは可能であったものの、白色転写層１４の厚みが５×１０-６ｍ未満であるため、波長５４５ｎｍにおける全光線反射率が６８％となり、高い反射率を実現できなかった。また、ケース６は、白色転写層１４の厚みが１０×１０-６ｍを超えているため、白色層を転写形成しても、ミクロンオーダーの微細なパターンを正確に形成することはできなかった。
【００２１】
【表１】
2007290300.tif 000003
【００２２】
表１のケース５に示すように、ＰＰを基材シートとし、アクリル樹脂からなるバインダーと、このバインダーよりも体積比で１倍の二酸化チタンからなる白色顔料とを混合し、更に前記バインダーに対して添加剤（ウレタン変性共重合ポリエステル樹脂：東洋紡社製商品名バイロンＵＲ−３２００）を重量比率で２％添加し、膜厚が８×１０-６ｍの白色転写層１４を形成した。
【００２３】
このような白色転写シート１０を用いて白色層を転写形成し、８５℃８５％の高温高湿条件下で７２ｈの環境試験を行ったところCIE色座標で色度の変化率Δx, Δｙがともに０.０１以下という非常に耐黄変性の高い転写シートを実現することができた。更にこの白色転写シート１０を用いて剥離強度試験を行ったところ従来の白色転写シートに比べ、２倍という非常に耐擦性に優れた強度を有することも同時に可能となった。
【００２４】
上述したように、本実施の形態に係る白色転写シートにおいては、上記のような作用により、ミクロンオーダーの微細なパターンを正確に形成し、かつ高い光反射率を有する白色層を転写形成することが可能となる。また、この白色転写シートを用いて白色層を転写形成することにより、光学性能、光反射率ともに優れた白色層を備えた光学シートを実現することが可能となる。
【００２５】
以上、本発明を実施するための最良の形態について、添付図面を参照しながら説明したが、本発明はかかる形態に限定されない。特許請求の範囲に記載された技術的思想の範疇において、当業者であれば、各種の変更例及び修正例に想到し得るものであり、それら変更例及び修正例についても本発明の技術的範囲に属するものと了解される。
【産業上の利用可能性】
【００２６】
本発明によれば、ミクロンオーダーの微細なパターンを正確に形成し、耐黄変性、耐擦性に優れ、高い光反射率を有する白色層を転写形成することが可能な白色転写シート、およびそれによって転写されてなる白色層を備えた光学シートを提供することができる。
【図面の簡単な説明】
【００２７】
【図１】本発明の実施の形態に係る白色転写シートの一例を示す断面図である。
【符号の説明】
【００２８】
１０…白色転写シート、１２…基材シート、１４…白色転写層。
【図１】
2007290300.tif 000004